КАТАЛИЗАТОР КАТАЛИТИЧЕСКОГО КРЕКИНГА И СПОСОБ ПОВЫШЕНИЯ СЕЛЕКТИВНОСТИ КАТАЛИЗАТОРА (ВАРИАНТЫ)

1. Катализатор каталитического крекинга, характеризующийся тем, что при его введении в промышленную установку каталитического крекинга он имеет начальную активность не выше 80, время самобалансировки 0,1-50 ч и равновесную активность 35-60.
2. Катализатор по п.1, отличающийся тем, что, когда катализатор вводится в промышленную установку каталитического крекинга, он имеет начальную активность не выше 75, время самобалансировки 0,2-30 ч и равновесную активность 40-55.
3. Катализатор по п.1, отличающийся тем, что, когда катализатор вводится в промышленную установку каталитического крекинга, он имеет начальную активность не выше 70 и время самобалансировки 0,5-10 ч.
4. Катализатор по п.1, отличающийся тем, что катализатор содержит, по отношению к общему весу катализатора, 1-50% по весу цеолита, 5-99% по весу неорганической окиси и 0-70% по весу дополнительной глины, в котором цеолит выбран из среднепористых цеолитов и/или крупнопористых цеолитов.
5. Способ повышения селективности катализатора каталитического крекинга, отличающийся тем, что способ содержит стадии:
(1) подачу свежего катализатора в псевдоожиженный слой, где он входит в контакт с паром, и выдерживание при определенных гидротермальных условиях, чтобы получить состаренный катализатор; и
(2) подачу состаренного катализатора в промышленную установку каталитического крекинга.
6. Способ по п.5, отличающийся тем, что гидротермальные условия включают температуру старения 400-850°С, поверхностную линейную скорость псевдоожиженного слоя 0,1-0,6 м/с и время старения 1-720 ч.
7. Способ по п.6, отличающийся тем, что гидротермальные условия включают температуру старения 500-700°С, поверхностную линейную скорость псевдоожиженного слоя 0,15-0,5 м/с и время старения 5-360 ч.
8. Способ по п.5, отличающийся тем, что после завершения стадии старения пар используется как один или несколько компонентов, выбранных из группы, состоящей из технологического пара, пара из паросборника, пара для распыления и подъемного пара, и соответственно добавленного в отпарной аппарат, разделение, форсунку исходного сырья и предварительно поднятую зону установки каталитического крекинга.
9. Способ по п.5, отличающийся тем, что состаренный катализатор подается в регенератор промышленной установки каталитического крекинга.
10. Способ по п.5, отличающийся тем, что псевдоожиженный слой является плотнофазным псевдоожиженным слоем.
11. Способ по п.5, отличающийся тем, что свежий катализатор содержит, по отношению к общему весу катализатора, 1-50% по весу цеолита, 5-99% по весу неорганической окиси и 0-70% по весу дополнительной глины, при этом цеолит выбран из среднепористых цеолитов и/или крупнопористых цеолитов.
12. Применение катализатора по любому из пп.1-4 или катализатора, полученного способом по пп.5-11 в процессе каталитического крекинга.
13. Способ повышения селективности катализатора каталитического крекинга, содержащий следующие стадии:
(1) подачу свежего катализатора в псевдоожиженный слой, входящий в контакт с паром, содержащим среду старения, выдерживание при определенных гидротермальных условиях, чтобы получить состаренный катализатор; и
(2) подачу состаренного катализатора в промышленную установку каталитического крекинга.
14. Способ по п.13, отличающийся тем, что гидротермальные условия включают отношение пара к среде старения 0,2:0,9 по весу.
15. Способ по п.14, отличающийся тем, что гидротермальные условия включают отношение пара к среде старения 0,4:0,6 по весу.
16. Способ по п.13, отличающийся тем, что гидротермальные условия включают температуру старения 400-850°С, поверхностную линейную скорость псевдоожиженного слоя 0,1-0,6 м/с и время старения 1-720 ч.
17. Способ по п.16, отличающийся тем, что гидротермальные условия включают температуру старения 500-750°С, поверхностную линейную скорость псевдоожиженного слоя 0,15-0,5 м/с и время старения 5-360 ч.
18. Способ по п.13, отличающийся тем, что пар, содержащий среду старения, после завершения стадии старения подается в регенератор.
19. Способ по п.13, отличающийся тем, что среда старения представляет собой регенерированный топочный газ.
20. Способ по п.13, отличающийся тем, что состаренный катализатор подается в регенератор промышленной установки каталитического крекинга.
21. Способ по п.13, отличающийся тем, что псевдоожиженный слой является плотнофазным псевдоожиженным слоем.
22. Способ по п.13, отличающийся тем, что свежий катализатор содержит, по отношению к общему весу катализатора, 1-50% по весу цеолита, 5-99% по весу неорганической окиси и 0-70% по весу дополнительной глины, при этом цеолит выбран из среднепористых цеолитов и/или крупнопористых цеолитов.
23. Применение катализатора по любому из пп.1-4 или катализатора, полученного способом по пп.13-22 в процессе каталитического крекинга.
24. Способ повышения селективности катализатора каталитического крекинга, содержащий следующие стадии:
(1) подачу свежего катализатора в псевдоожиженный слой, ввод горячего регенерированного катализатора в регенератор в псевдоожиженный слой и теплообмен между свежим катализатором и горячим регенерированным катализатором в псевдоожиженном слое;
(2) ввод нагретого свежего катализатора в контакт с паром или с паром, содержащим среду старения, выдерживание при определенных гидротермальных условиях, чтобы получить состаренный катализатор; и
(3) подачу состаренного катализатора в промышленную установку каталитического крекинга.
25. Способ по п.24, отличающийся тем, что гидротермальные условия включают отношение пара к среде старения больше 0-4 по весу.
26. Способ по п.25, отличающийся тем, что гидротермальные условия включают отношение пара к среде старения 0,5:1,5 по весу.
27. Способ по п.24, отличающийся тем, что гидротермальные условия включают температуру старения 400-850°С, поверхностную линейную скорость псевдоожиженного слоя 0,1-0,6 м/с и время старения 1-720 ч.
28. Способ по п.27, отличающийся тем, что гидротермальные условия включают температуру старения 500-750°С, поверхностную линейную скорость псевдоожиженного слоя 0,15-0,5 м/с и время старения 5-360 ч.
29. Способ по п.24, отличающийся тем, что способ дополнительно содержит следующие стадии:
(4) подачу пара в систему реакции или систему регенерации или подачу пара, содержащего среду старения, в систему регенерации; и
(5) подачу горячего регенерированного катализатора назад в регенератор.
30. Способ по п.24, отличающийся тем, что среда старения представляет собой регенерированный топочный газ.
31. Способ по п.24, отличающийся тем, что состаренный катализатор подается в регенератор промышленной установки каталитического крекинга.
32. Способ по п.24, отличающийся тем, что псевдоожиженный слой является плотнофазным псевдоожиженным слоем.
33. Способ по п.24, отличающийся тем, что свежий катализатор содержит, по отношению к общему весу катализатора, 1-50% по весу цеолита, 5-99% по весу неорганической окиси и 0-70% по весу дополнительной глины, при этом цеолит выбран из среднепористых цеолитов и/или крупнопористых цеолитов.
34. Применение катализатора по любому из пп.1-4 или катализатора, полученного способом по пп.24-33 в процессе каталитического крекинга.